(57)【要約】  ロープは、それぞれ表面材により被覆されており、炭素を含有するフィラメントを含み、その際に表面材により被覆されたフィラメントは、マトリックスにより包囲されており、その際にマトリックスは少なくとも１種のエラストマー及び／又は少なくとも１種の熱可塑性エラストマーを含有する材料から構成されている。このロープは、特に、例えばロープ式エレベータにおいて、荷重を牽引するために使用されることができる。
2013504695.tif 000002
【特許請求の範囲】
【請求項１】
それぞれ表面材（１２）により被覆されており、炭素を含有するフィラメント（１０）を含むロープ、例えばロープ式エレベータにおいて使用するためのロープであって、表面材（１２）により被覆されたフィラメント（１０）が、マトリックス（１４）により包囲されており、その際にマトリックス（１４）は、少なくとも１種のエラストマー及び／又は少なくとも１種の熱可塑性エラストマーを含有する材料から構成されている、ロープ。
【請求項２】
表面材（１２）が、ポリウレタン、熱可塑性エラストマー、ポリエステル、ゴム、ゴム誘導体及び前記の化合物の２種又はそれ以上の任意の組合せからなる群から選択される少なくとも１種の材料を含有する、請求項１記載のロープ。
【請求項３】
少なくとも１種のエラストマーが、エチレン−プロピレン−ジエンゴム、クロロプレンゴム、クロロスルホニル−ポリエチレンゴム、エチレン酢酸ビニルゴム、ブチルゴム、アクリロニトリル−ブタジエンゴム、天然ゴム、スチレンブタジエンゴム、アクリルゴム、フッ素ゴム、シリコーンゴム、ポリオレフィンゴム及び前記の化合物の２種又はそれ以上の任意の組合せからなる群から選択されている、請求項１又は２記載のロープ。
【請求項４】
少なくとも１種の熱可塑性エラストマーが、スチレン−ブロックコポリマー、スチレン−ジエン−ブロックコポリマー、エチレン−プロピレンジエンゴムとポリプロピレンとの混合物、ウレタンベースの熱可塑性エラストマー、コポリエステルベースの熱可塑性エラストマー、コポリアミドベースの熱可塑性エラストマー及び前記の化合物の２種又はそれ以上の任意の組合せからなる群から選択されている、請求項１から３までのいずれか１項記載のロープ。
【請求項５】
表面材（１２）により被覆されたフィラメント（１０）の少なくとも５０％、好ましくは少なくとも８０％、特に好ましくは少なくとも９０％、極めて特に好ましくは１００％が、それぞれマトリックス材料により完全に包囲されている、請求項１から４までのいずれか１項記載のロープ。
【請求項６】
表面材（１２）により被覆されたフィラメント（１０）がそれぞれ、少なくとも９３質量％、好ましくは少なくとも９５質量％、特に好ましくは少なくとも９８質量％、極めて特に好ましくは完全に、炭素からなる、請求項１から５までのいずれか１項記載のロープ。
【請求項７】
ロープがさらに、ガラス繊維、アラミド繊維、金属繊維、セラミック繊維及び前記の繊維の２種又はそれ以上の任意の組合せからなる群から選択されているフィラメントを含有する、請求項１から６までのいずれか１項記載のロープ。
【請求項８】
マトリックス（１４）により包囲されたフィラメント（１０）の少なくとも５０％が炭素繊維である、請求項７記載のロープ。
【請求項９】
表面材（１２）により被覆されたフィラメント（１０）の少なくとも５０％がロープの長軸方向に沿って、最大１５゜、好ましくは最大１０゜、特に好ましくは最大５゜及び極めて好ましくは最大２゜の長軸方向からの最大偏差で伸びている、請求項１から８までのいずれか１項記載のロープ。
【請求項１０】
表面材（１２）により被覆されたフィラメント（１０）がそれぞれ、ロープの長さの少なくとも半分、好ましくはロープの長さの少なくとも７５％、特に好ましくはロープの長さの少なくとも９０％及び極めて好ましくはロープの全長にわたって伸びている、請求項１から９までのいずれか１項記載のロープ。
【請求項１１】
表面材（１２）により被覆された個々のフィラメント（１０）が互いにより合わされているか、又は表面材（１２）により被覆されたフィラメント（１０）がより合わされていない、請求項１から１０までのいずれか１項記載のロープ。
【請求項１２】
ロープがフラットな横断面を有し、その際にロープのアスペクト比が１よりも大きく、好ましくは２よりも大きく、特に好ましくは４よりも大きい、請求項１から１１までのいずれか１項記載のロープ。
【請求項１３】
ロープが、ロープの長軸方向へ走る丸い縁部（１６）を有し、及び／又はロープの長軸方向へ走る１個又はそれ以上の案内溝（１８）を有する、請求項１から１２までのいずれか１項記載のロープ。
【請求項１４】
表面材（１２）により被覆されたフィラメント（１０）が織物として形成されている、請求項１から１３までのいずれか１項記載のロープ。
【請求項１５】
織物のたて糸割合が、そのよこ糸割合よりも多い、請求項１４記載のロープ。
【請求項１６】
ロープが、横断面に対して、相互に重なり合って配置された複数の層（２４ａ〜ｄ）を有し、その際に各層（２４ａ〜ｄ）が、炭素を含有する複数のフィラメント（１０）を含む、請求項１から１５までのいずれか１項記載のロープ。
【請求項１７】
個々の層（２４ａ〜ｄ）が互いに異なる弾性を有する、請求項１６記載のロープ。
【請求項１８】
個々の層（２４ａ〜ｄ）の弾性が、ロープの一方の側からロープの向かい側へ連続的に増加する、請求項１７記載のロープ。
【請求項１９】
ロープが、マトリックス（１４）を封入する被覆を有する、請求項１から１８までのいずれか１項記載のロープ。
【請求項２０】
被覆が、プラスチックと、好ましくは金属である少なくとも１種の集合体とを有する、請求項１９記載のロープ。
【請求項２１】
ロープが、好ましくは金属製織物を含む縁部保護を有する、請求項１から２０までのいずれか１項記載のロープ。
【請求項２２】
請求項１から２１までのいずれか１項記載のロープを含む、荷重牽引運搬システム、特にロープ式エレベータ。
【請求項２３】
ロープが案内される少なくとも１個のそらせ装置、好ましくは少なくとも１個のそらせ車（２０）を含む、請求項２２記載の荷重牽引運搬システム。
【請求項２４】
ロープがフラット面を有し、かつフラット面がそらせ装置の表面にのっている、請求項２３記載の荷重牽引運搬システム。
【請求項２５】
ロープが、横断面に対して、それぞれ異なる弾性の相互に重なり合って配置された少なくとも２個の層（２４ａ〜ｄ）を有し、その際にそらせ装置から離間した層（２４ａ、ｂ、ｃ）が、そらせ装置の方を向いた層（２４ｂ、ｃ、ｄ）よりも高い弾性を有する、請求項２３又は２４記載の荷重牽引運搬システム。
【請求項２６】
荷重を牽引するための請求項１から２１までのいずれか１項記載のロープの使用であって、
ロープの個々のフィラメント（１０）がより合わされていない、請求項１から２１までのいずれか１項記載のロープの使用。
【請求項２７】
荷重を牽引するための請求項１から２１までのいずれか１項記載のロープの使用であって、
ロープが、少なくとも１個のそらせ装置、好ましくは少なくとも１個のそらせ車（２０）を介して案内され、かつロープの個々のフィラメント（１０）が互いにより合わされている、請求項１から２１までのいずれか１項記載のロープの使用。
【請求項２８】
炭素を含有する少なくとも２本のフィラメント（１０）をそれぞれ、表面材（１２）で被覆し、表面材（１２）により被覆されたフィラメント（１０）を、少なくとも１種のエラストマー及び／又は少なくとも１種の熱可塑性エラストマーを有するマトリックス材料に含浸させる、請求項１から２１までのいずれか１項記載のロープの製造方法。
【発明の詳細な説明】
【技術分野】
【０００１】
本発明は、炭素を含有し、かつポリマー材料からなるマトリックスにより包囲されたフィラメントを含むロープ、特に荷重用途において使用するため、例えばロープ式エレベータにおいて使用するためのロープ、並びにそのようなロープを用いる荷重牽引運搬システム及びそのようなロープの製造方法に関する。
【０００２】
ロープにおいて、ロープの引張強さを増加させるために、炭素を含有するフィラメントを備えさせること及びこれらをポリマー材料からなるマトリックス中に埋め込むことは知られている。
【０００３】
しかしながら、炭素ベースのフィラメントを含有する公知のロープは、比較的低い耐摩耗性及び相応して低い寿命を有する。これらのロープの比較的低い耐摩耗性は特に、個々のフィラメントが、ロープの負荷中に相対的に互いに運動することによるものであり、その際に互いに摩擦し、それにより損傷、例えばクラックが、繊維の周囲面で生じうるものであり、これらの損傷は個々のフィラメントの引張強さを低下させうるか又はそれどころか個々のフィラメントの割れをまねきうる。
【０００４】
さらに、前記の種類の公知のロープは、これらがロープの長軸方向に対して横方向の比較的低い柔軟性及びそのために低い湾曲性を有するという欠点を有する。故に、これらのロープは、例えば、これらが１個又はそれ以上のそらせ車(Umlenkrollen)を介して案内される荷物用エレベータにおける使用の際に、これらがそらせ車を介して比較的大きな曲げ半径ではなく案内される場合に、高められた摩耗を受ける。
【０００５】
この背景に対し、本発明の課題は、改善された安定性、より良好な耐摩耗性、高められた寿命及び高められた柔軟性に優れるロープを提供すること、並びにこの種のロープを用いる荷重牽引運搬システム並びにこの種のロープの製造方法を提供することにある。
【０００６】
本発明によれば、この課題は、特許請求項１記載のロープによって、かつ特に、それぞれ表面材(Schlichte)により被覆されており(ummantelt)、炭素を含有するフィラメントを含むロープによって解決され、その際に表面材により被覆されたフィラメントは、マトリックスにより包囲されており、その際にマトリックスは、少なくとも１種のエラストマー及び／又は少なくとも１種の熱可塑性エラストマーを含有する材料から構成されている。
【０００７】
炭素ベースのフィラメントが、本発明によれば、それぞれ表面材により被覆されていることにより、個々のフィラメントが、これらを包囲するマトリックス材料に堅固にかつ耐久的に付着することが保証される。したがって、表面材からなる個々のフィラメントの被覆(Ummantelungen)は、それぞれのフィラメントとこれを包囲するマトリックスとの接着促進剤(Haftvermittler)として作用する。その際に、マトリックスは、それぞれ表面材により被覆された個々のフィラメントを互いに分離する。マトリックスが、少なくとも１種のエラストマー及び／又は少なくとも１種の熱可塑性エラストマーを含有する材料から構成されているので、このマトリックスは弾性であり、かつ引張応力をロープ中に吸収できるかもしれない。それにより、ロープに荷重載置によって大きな引張力を作用させる場合にも、個々のフィラメントが直接接触することなく、そのために互いに摩擦することなく、ロープ中の個々のフィラメントが相対的に互いに運動することができることが保証される。それに基づき、ロープは、高くかつ耐久的な耐摩耗性を有する。このことは、特に、載置された荷重を有するロープが、そらせ装置、例えばそらせ車を介して案内される場合にも当てはまる。その際に、ロープ中でさらに外側にあるフィラメントに対して、そらせ車に密着しているロープの側中に存在しているフィラメントの必然的に大きな相対運動が生じる。前記の理由から、この場合にも、表面材からなる被覆によって、フィラメントを包囲するマトリックスの弾性に基づき及びマトリックス材料へのフィラメントの堅固な付着に基づき、個々のフィラメントの摩耗をまねく互いの摩擦は確実に防止される。それに基づいて、本発明によるロープは、高められた柔軟性及び高められた湾曲性にも優れており、そのために、このロープは、例えば比較的小さい半径を有するそらせ車にも、負荷の際に損傷されることなく均一に密着することができる。
【０００８】
原則的に、エラストマーもしくは熱可塑性エラストマーへの炭素ベースのフィラメントの良好な付着促進(Haftvermittlung)を保証する、すなわち炭素ベースのフィラメントへの良好な付着並びにエラストマーもしくは熱可塑性エラストマーへの良好な付着を有する、あらゆる材料が表面材として使用されることができる。良好な結果は、表面材が、ポリウレタン、熱可塑性エラストマー、ポリエステル、ゴム、ゴム誘導体及び前記の化合物の２種又はそれ以上の任意の組合せからなる群から選択されている少なくとも１種の材料を含有する場合に特に得られる。好ましくは、表面材は、前記の材料の１種からなる。
【０００９】
マトリックス材料として、原則的にあらゆるエラストマー及び／又は熱可塑性エラストマーが使用されることができる。エラストマーの特に適した例は、エチレン−プロピレン−ジエンゴム、クロロプレンゴム、クロロスルホニル−ポリエチレンゴム、エチレン酢酸ビニルゴム、ブチルゴム、アクリロニトリル−ブタジエンゴム、天然ゴム、スチレンブタジエンゴム、アクリルゴム、フッ素ゴム、シリコーンゴム、ポリオレフィンゴム及び前記の化合物の２種又はそれ以上の任意の組合せからなる群から選択されている材料を含み、その際にマトリックスは好ましくは前記の材料の１種又はそれ以上からからなる。これらの材料は、良好な弾性を有し、そのうえ、付着促進により表面材により炭素ベースのフィラメントに堅固にかつ耐久的に付着することができる。
【００１０】
マトリックス中で使用されるべき熱可塑性エラストマーの適した例は、スチレン−ブロックコポリマー、スチレン−ジエン−ブロックコポリマー、エチレン−プロピレン−ジエンゴム並びにポリプロピレンの混合物、ウレタンベースの熱可塑性エラストマー、コポリエステルベースの熱可塑性エラストマー、コポリアミドベースの熱可塑性エラストマー及び前記の化合物の２種又はそれ以上の任意の組合せからなる群から選択されている材料を含み、その際にマトリックスは好ましくは、前記の材料の１種又はそれ以上からなる。これらの材料も、良好な弾性を有し、かつそのうえ、付着促進により表面材により炭素ベースのフィラメントに堅固にかつ耐久的に付着することができる。
【００１１】
説明したように、例えば、熱可塑性エラストマーは、マトリックス材料として並びに表面材材料として使用されることができる。本発明によれば、しかしながら、表面材及びマトリックスは、異なる２種の材料から構成されている、すなわち、それぞれ、異なる２種の熱可塑性エラストマーからなる熱可塑性エラストマーの場合である。
【００１２】
ロープの特に高い耐摩耗性を達成するために、本発明思想のさらなる展開において、表面材により被覆されたフィラメントの少なくとも５０％、好ましくは少なくとも８０％、特に好ましくは少なくとも９０％及び極めて特に好ましくは１００％が、それぞれマトリックス材料により完全に包囲されていることが提案される。それにより、個々のフィラメントは、それらの全周囲面及びそれらの全長にわたって、マトリックス材料により互いに分離されるので、個々のフィラメントの互いの摩擦は、それらの全面にわたって確実に防止される。完全に包囲されるとは、これに関連して、表面材でコーティングされた各々フィラメントの外周囲面の少なくとも８０％、好ましくは少なくとも９０％、特に好ましくは少なくとも９５％、極めて特に好ましくは少なくとも９８％及び極めて好ましくは１００％が、マトリックス材料により包囲されていることを意味する。
【００１３】
さらに、個々のフィラメントが、マトリックス材料中に、ロープの横断面に対して少なくともほぼ均一に分布しているので、個々のフィラメントがそれぞれ、少なくともほぼ同じ量のマトリックス材料で包囲されていることが好ましい。
【００１４】
本発明のさらに好ましい一実施態様によれば、表面材により被覆されたフィラメントはそれぞれ、少なくとも９３質量％、好ましくは少なくとも９５質量％、特に好ましくは少なくとも９８質量％が、極めて特に好ましくは完全に、炭素からなる。この種のフィラメントは、特に高い引張強さを有する。
【００１５】
炭素ベースのフィラメントに加えて、ロープは、他の材料からなる繊維、例えばガラス繊維、アラミド繊維、金属繊維、セラミック繊維及び前記の繊維タイプの２種又はそれ以上の任意の組合せからなる群から選択されるものを含有していてよい。しかしながら、この場合に、マトリックスにより包囲された繊維の少なくとも５０％が炭素繊維であることが好ましい。
【００１６】
本発明思想のさらなる展開において、表面材により被覆されたフィラメントの少なくとも５０％が、ロープの長軸方向に沿って伸びていることが提案され、その際にロープの長軸からの個々のフィラメントの最大偏差が、好ましくは最大１５゜、さらに好ましくは最大１０゜、さらにいっそう好ましくは最大５゜、特に好ましくは最大２゜及び極めて好ましくは０゜である。それにより、個々の繊維にかなりの剪断力が作用することなく、フィラメントがそれらの最大の引張強さを有することが達成され、それによりロープの引張強さ及び頑強性は高められる。特に好ましくは、少なくとも８０％、さらにいっそう好ましくは少なくとも９０％及び極めて好ましくは全てのフィラメントがそのような配向を有する。
【００１７】
本発明のさらに好ましい一実施態様によれば、表面材により被覆されたフィラメントがそれぞれ、ロープの長さの少なくとも半分、好ましくはロープの長さの少なくとも７５％、特に好ましくはロープの長さの少なくとも９０％及び極めて好ましくはロープの全長にわたって伸びていることが見込まれている。これを達成するために、個々のフィラメントは、数デシメートル〜数メートルの長さであってよい。
【００１８】
本発明によるロープの個々のフィラメントは、互いにより合わされていてよく、このことは特に、ロープがそれらの使用の際にそらせ装置、例えばそらせ車を介して案内される場合に好ましい。特にそれらの使用の際にそらせ装置を介さずに案内されるロープにおいて、個々のフィラメントはより合わされていなくてもよい。
【００１９】
本発明のさらに好ましい一実施態様によれば、ロープは、フラットな横断面を有する。フラットな横断面は、本発明の意味で、ロープが１よりも大きいアスペクト比を有することであると理解される。アスペクト比は、これに関連して、最大断面寸法の方向に垂直である方向のロープの断面の最大寸法に対するロープの最大断面寸法の商を呼ぶ。フラットな横断面により、高さ方向のロープの湾曲性はさらにいっそう高められる。特に良好な結果は、これに関して、アスペクト比が２よりも大きく、かつ特に好ましくは４よりも大きい場合に達成される。
【００２０】
ロープをそらせ装置、例えばそらせ車に載置するのを容易にするために、ロープの横断面が凸状であることがさらに好ましい。例えば、ロープは、滑らかな表面を有するフラット面を有していてよく、この表面は凸状曲線になっており、かつ直角又は鋭角の縁部を有さず、かつ好ましくは少なくともほぼロープの全幅にわたって伸びている。
【００２１】
そのうえ、ロープは、ロープの長軸方向へ走る丸い縁部を有していてよく、及び／又はロープの長軸方向へ走る１個又はそれ以上の案内溝(Fuehrungsnute)を有していてよい。そのような案内溝は、例えば前記のような表面のへりにあってよく、かつ相応して設けられるそらせ車にロープを固定するために、形成されていてよい。
【００２２】
本発明思想のさらなる展開において、表面材により被覆されたフィラメントが織物として形成されていることが提案される。この場合に、織物のたて糸割合は、好ましくはそのよこ糸割合よりも多い。
【００２３】
本発明のさらに好ましい一実施態様によれば、ロープは、その横断面に対して、相互に重なり合って配置された複数の層を有し、その際に各層は、炭素を含有する複数のフィラメントを含む。この実施態様の場合に、個々の層が、互いに異なる弾性を有し、その際に個々の層の弾性は、ロープの一方の側からロープの向かいの側へ、特に好ましくは連続的に増加することが好ましい。そのようなロープをそらせ装置、例えばそらせ車を用いて使用する際に、好ましくは、ロープがそらせ装置にのっているロープの側が、ロープのこれと向かい側よりも低い弾性を有する。それにより、ロープのそらせ方向の良好な湾曲性及びそらせ装置へのロープの密な載置は、ロープの高い引張強さ及び安定性と同時に達成される。弾性のそのような変化は、例えば、個々の層中で横断面積あたりそれぞれ異なる数のフィラメントが及び／又は個々の層中で異なる厚さ又は性質を有するフィラメントが、設けられることによって達成されることができる。
【００２４】
ロープを外的な機械的影響に対して保護するために、本発明によるロープは、好ましくはプラスチックと、好ましくは金属である少なくとも１種の集合体(Zuschlagstoff)とを有するか又はこれらからなる、マトリックスを封入する被覆を有していてよい。
【００２５】
さらに、ロープは、好ましくは金属からなる織物を含む縁部保護を有することができる。
【００２６】
本発明のさらなる対象は、前記のロープを有する荷重牽引運搬システムである。荷重牽引運搬システムは、特にロープ式エレベータであってよく、その際にロープは、端部で荷重、例えばエレベータのかごとつながっていてよい。
【００２７】
本発明の好ましい一実施態様によれば、荷重牽引運搬システムは、少なくとも１個のそらせ装置を含み、前記装置を介してロープが案内される。その際、少なくとも１個のそらせ装置は、例えばそらせ車であってよい。
【００２８】
特に前記の実施態様の場合に、ロープは好ましくはフラット面を有し、かつフラット面がそらせ装置の表面にのっている。
【００２９】
前記の実施態様の場合に、そのうえ、ロープが、その横断面に対して、相互に重なり合って配置され、それぞれ異なる弾性の少なくとも２個の層を有し、その際にそらせ装置から離間している層が、そらせ装置の方を向いた層よりも高い弾性を有することが好ましい。これにより、上記で述べたように、そらせ方向でのロープの良好な湾曲性及びそらせ装置へのロープの密な載置は、ロープの高い引張強さ及び安定性と同時に達成されることができる。
【００３０】
本発明のさらなる対象は、荷重を牽引するための前記のロープ又は前記の荷重牽引運搬システムの使用である。
【００３１】
使用の際に、ロープの個々のフィラメントは、より合わされていなくてよく、このことは特に、荷重がロープで牽引され、ロープが荷重とこれと反対側の端部との間でそらされない場合に好ましい。
【００３２】
これに反して、ロープが、その使用の際に少なくとも１個のそらせ装置を介して、例えば少なくとも１個のそらせ車を介して案内される場合に、ロープの個々のフィラメントが互いにより合わされていることが好ましい。
【００３３】
本発明のさらなる対象は、炭素を含有する少なくとも２本のフィラメントをそれぞれ表面材で被覆し、かつ表面材により被覆されたフィラメントを引き続き少なくとも１種のエラストマー及び／又は少なくとも１種の熱可塑性エラストマーを有するマトリックス材料に含浸させることによる、前記のロープの製造方法である。
【００３４】
好ましくは、フィラメントは、表面材の施与後及び／又は含浸前に、ばらばらのフィラメントもしくはフィラメント束（ロービング）として存在し、そのために、含浸は特に単純に、表面材により被覆されたフィラメント間の領域内へ浸透することができる。フィラメントは、このためには、表面材の施与後及び含浸前に、乾燥される及び／又は硬化されることができる。このためには、例えば１つ又はそれ以上のロービングが、表面材材料の浴に通されることができ、こうして処理されたフィラメントは、引き続き任意に乾燥され、ついでマトリックス材料に、例えばプルトルージョン成形により、含浸されることができる。
【００３５】
以下に、本発明は、有利な実施態様に基づいて添付された図面を参照しながら専ら例示的に説明される。その際に以下のものを示す：
【図面の簡単な説明】
【００３６】
【図１】第一実施例による本発明によるロープの部分的に切り取った図
【図２】図１に示されたロープの切片Ａの拡大図
【図３】第二実施例による本発明によるロープの部分的に切り取った図
【図４】第三実施例による本発明によるロープの部分的に切り取った図
【図５】第四実施例による本発明によるロープの横断面図
【００３７】
図１には、第一実施例による本発明によるロープが示されている。ロープは、それぞれ表面材１２により被覆されており、炭素を含有する複数のフィラメント１０を有し、その際に表面材１２により被覆されたフィラメント１０は、少なくとも１種のエラストマー及び／又は少なくとも１種の熱可塑性エラストマーを含有する材料から構成されているマトリックス１４により包囲されている。フィラメント１０は、１００％炭素からなるフィラメントである。
【００３８】
ロープは、凸状の横断面と、高さＨに対する幅Ｂの商に相当する１よりも大きいアスペクト比とを有する。
【００３９】
図２は、図１に示されたロープの横断面の切片Ａの拡大図を示す。説明の目的のために、この図中では、表面材１２により被覆されたフィラメント１０の２本についてのみ、ロープの長軸方向に伸びて示されている。
【００４０】
図２に示されたように、フィラメント１０は互いに少なくともほぼ平行にロープの長軸方向へ走り、その際に個々のフィラメント１０は、マトリックス１４により互いに分離されており、かつそれぞれ完全にマトリックス材料１４により包囲されている。その際、フィラメント１０は、相対的に均一にマトリックス１４中に分布しているので、個々のフィラメント１０と、それらのすぐ近くにある隣接フィラメント１０との間隔ｄは、全てのフィラメント１０について少なくともほぼ同じである。フィラメント１０をマトリックス１４で包囲することにより及び表面材１２により生じるフィラメント１０へのマトリックス材料１４の良好な付着により、個々のフィラメント１０の相互の摩擦は互いに防止され、かつマトリックス１４の弾性変形能により同時に個々のフィラメント１０の相対運動性が互いに保証され、それにより全体でロープの高くかつ持続する耐摩耗性が達成される。
【００４１】
図３は、長方形の横断面を有する第二実施例による本発明によるロープの部分的に切り取った図を示し、その際に個々の角は、４個の丸い縁部１６を形成することで丸められている。
【００４２】
図４には、２個の案内溝１８を有する、第三実施例による本発明によるロープの部分的に切り取った図が示されている。案内溝１８を用いて、ロープは、案内装置又はそらせ装置にぴったりと(passgenau)かみ合うことができる。
【００４３】
図５は、第四実施例による本発明によるロープの断面図を示し、前記ロープは軸２２上に据え付けられているそらせ車２０を介して案内される。ロープは、その横断面に対して、相互に重なり合って配置された複数の層２４ａ〜ｄを有し、その際に各層２４ａ〜ｄは、炭素を含有する複数のフィラメント１０を含む。層２４ａ〜ｄは、異なる弾性を有し、その際に弾性は、そらせ車２０から離間したロープの面にある層２４ａから、そらせ車２０の方を向いたロープの面にある層２４ｄへと段階的に減少する。
【符号の説明】
【００４４】
１０：フィラメント
１２：表面材
１４：マトリックス
１６：丸い縁部
１８：案内溝
２０：そらせ車
２２：そらせ車の軸
２４ａ〜ｄ：層
Ｂ：幅
Ｈ：高さ
ｄ：間隔
【図１】
2013504695.tif 000003
【図２】
2013504695.tif 000004
【図３】
2013504695.tif 000005
【図４】
2013504695.tif 000006
【図５】
2013504695.tif 000007
【国際調査報告】
2013504695.tif 000008
2013504695.tif 000009
2013504695.tif 000010
2013504695.tif 000011
2013504695.tif 000012
2013504695.tif 000013